(57)【要約】【課題】  環境に悪影響を及ぼすことがなく、しかも、延ばす際等にしわや切れ等が生じにくく、貼り直し性に優れる天窓水切り止水シートを提供する。【解決手段】  天窓１０の水切り２０ａに一側部が連なり他側部が屋根瓦２１ａに貼られる止水シート３０を備え、この止水シート３０が、金属板と、この金属板に積層されて屋根瓦２１ａに対する接着剤として機能すると共に、厚さが０．４〜１．１ｍｍのブチルゴム層とを備えようにした。【選択図】      図１
2006225955.tif 000002
【特許請求の範囲】
【請求項１】
天窓の水切りに一側部が連なり他側部が屋根材に貼られる止水シートを備え、
この止水シートが、金属板と、この金属板に積層されて屋根材に対する接着剤として機能すると共に、厚さが０．４〜１．１ｍｍのブチルゴム層とを備えたことを特徴とする天窓水切り止水シート。
【請求項２】
前記ブチルゴムが、１５．３〜１５．７重量％の粘着付与剤を含むことを特徴とする請求項１記載の天窓水切り止水シート。
【請求項３】
前記ブチルゴムが、２．８〜３．２重量％の可塑剤を含むことを特徴とする請求項１又は２記載の天窓水切り止水シート。
【発明の詳細な説明】
【技術分野】
【０００１】
本発明は、環境に悪影響を及ぼすことがなく、しかも、延ばす際にしわや切れ等が生じにくく、貼り直し性に優れる天窓水切り止水シートに関する。
【背景技術】
【０００２】
従来、傾斜屋根に天窓を設置する場合には、天窓の枠材（縦枠、上枠、下枠）に水切りを取り付け、この水切りの上に瓦等の屋根材を葺いていくのが一般的である。
但し、下枠の水切りに関しては、上から流れる雨水を下枠の下に位置する屋根瓦の上に流す必要性から、当該水切りに止水シートを連続させて、この止水シートを当該瓦の上に貼り付けている。
【０００３】
従来の止水シートは、加工の容易性から鉛板で構成されていたが、鉛板を用いた場合には、固定金具の接合穴、水切り板と鉛板との接合部、鉛板と屋根瓦との接合部を、コーキングなどにより止水しなければならず、施工時の工程が多い上に、防水性が十分でないという問題があった。また、鉛は長期間、風雨に曝されると、雨水に溶け出し環境に悪影響を与えるという問題があった。
【０００４】
これを解消するため、加硫ゴムシートの一方の面に、接着剤層を介して金属シートが貼り合わされた積層シートであって、該積層シートに波付け加工が施されて波板状とされた防水シートが提案されている（例えば、特許文献１）。
【特許文献１】特開２００３−１０５９３６号公報
【発明の開示】
【発明が解決しようとする課題】
【０００５】
しかし、従来の防水シートは、加硫ゴムシートの一方の面に、接着剤層を介して金属シートが貼り合わされ、この金属シートに、屋根瓦に対する粘着シートが積層されるので、その積層構造が複雑になると共に、防水シートを叩いて延ばす際等に金属シートによれやしわができたり、金属シートが切れてしまうことがあった。また、防水シートの貼り直し時に、材料破壊が生じるおそれや粘着力が低下してしまうおそれがあり、防水シート自体を交換しなければならなくなったり、防水シートの剥がれが生じてしまうおそれがあった。
【０００６】
そこで、本発明の目的は、上述の課題を解消し、環境に悪影響を及ぼすことがなく、しかも、延ばす際にしわや切れ等が生じにくく、貼り直し性に優れる天窓水切り止水シートを提供することにある。
【課題を解決するための手段】
【０００７】
上記課題を解決するため、本発明は、天窓の水切りに一側部が連なり他側部が屋根材に貼られる止水シートを備え、この止水シートが、金属板と、この金属板に積層されて屋根材に対する接着剤として機能すると共に、厚さが０．４〜１．１ｍｍのブチルゴム層とを備えたことを特徴とする。この発明によれば、厚さが０．４〜１．１ｍｍのブチルゴム層を、屋根材に対する接着剤に使用しているため、鉛を含まない金属板を用いても、止水シートを延ばす際にしわや材料破壊が生じにくく、十分な接着力を持たせることができ、従って、何回でも貼り直しが可能になる。
【０００８】
この場合において、前記ブチルゴムが、１５．３〜１５．７重量％の粘着付与剤を含むようにしてもよい。粘着付与剤を１５．３〜１５．７重量％含むので、ブチルゴムに十分な耐候性及び接着力をもたせることが可能になる。
また、この場合において、前記ブチルゴムが、２．８〜３．２重量％の可塑剤を含むようにしてもよい。可塑剤を２．８〜３．２重量％含むので、ブチルゴム層の硬さを、接着性に優れ、かつ、金属板の切れが生じにくい適度な硬さにすることが可能になる。
【発明の効果】
【０００９】
本発明は、止水シートが、金属板と、この金属板に積層されて屋根材に対する接着剤として機能すると共に、厚さが０．４〜１．１ｍｍのブチルゴム層とを備えるので、鉛を含まない金属板を用いても、止水シートを延ばす際にしわや材料破壊が生じにくく、十分な接着力を持たせることができ、従って、何回でも貼り直しが可能になる。
【発明を実施するための最良の形態】
【００１０】
以下、図面を参照して本発明の一実施形態について説明する。
図１は本発明の実施形態に係る止水シートを使用した天窓を示す図であり、図２はその断面図である。
この天窓１０は、傾斜屋根１１に設置され、この天窓１０の枠材（縦枠、上枠１２（図２）、下枠１３（図２））には、傾斜屋根１１の野地板１５上に敷設された防水シート１６の上から水切り２０が各々取り付けられ、この水切り２０の上に屋根瓦（屋根材）２１が葺かれる。
また、下枠１３の水切り２０ａには、その上面に止水シート３０の一側部が貼られ、この止水シート３０の他側部が、水切り２０ａの下に位置する屋根瓦２１ａの上面に貼られることによって、天窓１０から水切り２０ａに流れた雨水が当該シート３０の上面を流れて軒下側の屋根瓦２１ａ（図１）の上に流れるように施工されている。
【００１１】
この止水シート３０は、図３（Ａ）〜（Ｃ）に示すように、波付け加工が施されて波板状に形成され、その裏面に接着面が形成され、かかる接着面には、剥離紙３１が設けられている。また、このシート３０には、長手方向に沿って折り目加工部３２が設けられ、この折り目加工部３２の中心線Ｌ１に沿って剥離紙３１の切れ目が設けられている。これにより、この切れ目を境に一方の剥離紙３１ａをはがしてシート３０の一部の接着面Ｍ１だけを露出させ、折り目加工部３２を基準に当該シート３０の貼り付け位置を合わすことができ、更に、このシート３０は、他方の剥離紙３１ｂがシート３０の側縁から飛び出し、この剥離紙３１ｂを容易にはがし易くなっている。なお、本実施形態では、剥離紙３１ｂをはがした際の接着面が、図３（Ｂ）に示す領域Ｒ１を除く接着面Ｍ２であり、この領域Ｒ１には接着面が形成されていない場合を例示しているが、この領域Ｒ１にも接着面を設け、シート３０の裏面全体を接着面にしてもよい。
【００１２】
この止水シート３０は、図４に示すように、アルミニウム製の金属板（金属層）４０を備え、この金属板４０の表面４０ａには、フッ素樹脂フィルム等の耐候性及び撥水性を有するフィルム４１が設けられ、裏面４０ｂには、ブチルゴム層４２が設けられている。
このブチルゴム層４２は、ブチルゴムをベースとして、粘着付与剤及び可塑剤等を混合した材料から形成され、粘着付与剤によりそれ自体が接着剤として機能し、この接着機能により金属板４０に張り合わされている。また、剥離紙３１は、このブチルゴム層４２の金属板４０と反対側の面に張り合わされ、これによって、この止水シート３０は、このブチルゴム層４２自体の接着機能により水切り２０ａや屋根瓦２１ａに貼り付けられる。
【００１３】
この止水シート３０を施工する場合、まず、このシート３０を木づちで叩く等して平らにし、次に、図５（Ａ）に示すように、シート３０の一側部の剥離紙３１ａ（図１）をはがして、下枠１３側の水切り２０ａに密着するように貼り付けてシート３０を位置決めし、次に、残る剥離紙３１ｂをはがして、シート３０を瓦２１ａの上方にもっていき、図５（Ｂ）に示すように、シート３０を木づちで叩いて屋根瓦２１ａに沿って変形させ、シート３０を屋根瓦２１ａに密着させる。これによって、図５（Ｃ）に示すように、止水シート３０が、各々形状が異なる水切り２０ａ及び屋根瓦２１ａに隙間なく密着される。
【００１４】
ところで、上記施工時において、止水シート３０を叩いて平らに延ばしたり、屋根瓦２１ａに沿って変形させる際等に、その際の負荷でブチルゴム層４２に材料破壊が生じたり、金属板４０に切れや破れが生じるおそれがある。また、ブチルゴム層４２の接着力が不足していた場合には、特に貼り直しをすると、シート３０の浮き上がりや剥がれが生じやすくなる。
【００１５】
そこで、本実施形態では、ブチルゴム層４２の厚さｔを以下のように設定すると共に、粘着付与剤及び可塑剤の混合比率を以下のように設定している。なお、金属板４０は例えば０．２ｍｍの厚さに形成されている。
図６は、ブチルゴム層４２の厚さｔの試験結果を示している。図６に示すように、ブチルゴム層４２の厚さｔが１．１ｍｍを超えると、ブチルゴム層４２が厚すぎるために、貼り直し時にブチルゴム層４２の材料破壊が生じると共に、シート３０を延ばした際に金属板（金属層）４０に大きいよれやしわが生じることが分かった。一方、ブチルゴム層４２の厚さが０．４ｍｍを下回ると、接着力より金属板４０の弾性力が上回ってしまい、シート３０の剥がれや浮き上がりが生じやすくなることが分かった。
そこで、本実施形態では、ブチルゴム層４２の厚さｔを０．４〜１．１ｍｍの範囲に設定し、シート３０の剥がれ、貼り直し時の材料破壊、及び、金属板４０の切れ、破れ等を回避し、シート３０の施工性を向上させている。
但し、ブチルゴム層の厚さｔを０．４ｍｍに設定した場合、製作時の誤差によって厚さが０．４ｍｍ以下の部分が存在するおそれがあり、また、厚さｔを大きくするほど、シート３０が重くなると共に、材料コストが高くなるため、より好ましくは、厚さｔは０．５〜１．０ｍｍの範囲に設定することが望ましい。
【００１６】
また、図７は、本実施形態に係るブチルゴム層４２の組成（配合比率）の一例を示す図である。実験によると、ブチルゴム層４２は、粘着付与剤が１５．７重量％を超えると、ブチルゴム層４２の耐候性が低下する等の悪影響が生じてしまい、一方、１５．３重量％を下回ると、ブチルゴム層４２の接着力が不足して屋根瓦から剥がれ易くなることが分かった。
そこで、本実施形態では、十分な耐候性及び接着力を持たせるために、粘着付与剤を１５．３〜１５．７重量％の範囲としており、より好ましくは、図７に例示するように１５．５重量％を最適値としている。
【００１７】
さらに、ブチルゴム層４２の可塑剤に関しては、３．２重量％を超えると、ブチルゴム層４２が硬くなり過ぎて接着力が低下してしまい、一方、２．８重量％を下回ると、ブチルゴム層４２が柔らかくなり過ぎ、シート３０が予想以上に変形して金属板４０が切れやすくなることが分かった。
そこで、本実施形態では、可塑剤を２．８〜３．２重量％の範囲としており、より好ましくは、図７に例示するように３．０重量％を最適値としている。
【００１８】
以上説明したように、本構成では、止水シート３０を、金属板４０と、粘着付与剤を混合して接着力を持たせたブチルゴム層４２との積層構造としたので、ブチルゴム層４２自体の接着力によりブチルゴム層４２を金属板４０に張り合わせることができ、しかも、このブチルゴム層４２の接着力で当該シート３０を水切り２０ａや屋根瓦２１ａに隙間なく貼り付けることができる。
しかも、このブチルゴム層４２の厚さを０．４〜１．１ｍｍとしたので、このシート３０を延ばす際にしわや切れ等が生じにくくなり、屋根瓦２１ａの形状に容易になじませることができ、貼り直しの頻度を低減できる他、十分な接着力を持たせることができ、張り直しを行ってもシート３０の浮き上がりや剥がれが防止される。
また、ブチルゴム層４２が１５．３〜１５．７重量％の粘着付与剤を含むようにしたので、ブチルゴム層４２に十分な耐候性及び接着力を持たせることができ、さらに、ブチルゴム層４２が、２．８〜３．２重量％の可塑剤を含むようにしたので、ブチルゴム層４２の硬さを、接着力に優れ、かつ、金属板４０の切れが生じにくい適度な硬さにすることが可能になる。また、本構成では、鉛を使用しないため、環境に悪影響を及ぼすことがない。
【００１９】
上述した実施形態は、あくまでも本発明の一態様を示すものであり、本発明の範囲内で任意に変形が可能である。例えば、上述の実施形態では、金属板４０にアルミニウム板を用いる場合について述べたが、これ以外の鉛を含まない金属板を用いてもよく、また、止水シート３０を、天窓１０の下側に配置するだけでなく、その他の場所に貼り付けてもよい。
【図面の簡単な説明】
【００２０】
【図１】本発明の実施形態に係る止水シートを使用した天窓を示す図である。
【図２】図１の断面図である。
【図３】Ａは止水シートの上面図、Ｂは側面図、Ｃは正面図である。
【図４】止水シートの構造を示す図である。
【図５】Ａ、Ｂ、Ｃは止水シートの施工手順の説明に供する図である。
【図６】ブチルゴム層の厚さが異なる止水シートの試験結果を示す図である。
【図７】ブチルゴム層の組成（配合比率）の一例を示す図である。
【符号の説明】
【００２１】
１０  天窓
１１  傾斜屋根
２０、２０ａ  水切り
２１、２１ａ  屋根瓦
３０  止水シート
４０  金属板
４１  フィルム
４２  ブチルゴム層
【図１】
2006225955.tif 000003
【図２】
2006225955.tif 000004
【図３】
2006225955.tif 000005
【図４】
2006225955.tif 000006
【図５】
2006225955.tif 000007
【図６】
2006225955.tif 000008
【図７】
2006225955.tif 000009